(57)【特許請求の範囲】
【請求項１】
コハク酸及び下記式（１）に示すジカルボン酸からなる混合物を触媒と水の存在下、水素と反応させて１，４−ブタンジオール及び下記式（２）のジオールからなる混合物を製造する方法において触媒としてあらかじめ水蒸気及び／又は二酸化炭素で処理した炭素質担体にルテニウムと錫及びレニウム、モリブデンから選ばれる少なくとも一つの金属を担持して調整した触媒を用いることを特徴とするジオール類の製造方法。
ＨＯＯＣ−Ｒ−ＣＯＯＨ （１）
（式中、Ｒは炭素数が３〜２０である飽和の二価の炭化水素基を表す）
ＨＯ−ＣＨ２−Ｒ−ＣＨ２ＯＨ （２）
（式中、Ｒは、式（１）のＲと同じである）
【請求項２】
コハク酸及び式（１）のジカルボン酸からなる混合物がコハク酸、グルタル酸、アジピン酸を含むジカルボン酸の混合物であることを特徴とする請求項１に記載のジオール類の製造方法。
【請求項３】
炭素質担体が活性炭であることを特徴とする請求項１または２に記載のジオール類の製造方法。
【請求項４】
該前処理が水蒸気による処理であることを特徴とする請求項１〜３のいずれか１項に記載のジオール類の製造方法。
【請求項５】
炭素質担体に担持した金属がルテニウム−錫−レニウムであることを特徴とする請求項１〜４のいずれか１項に記載のジオール類の製造方法。
【請求項６】
コハク酸及び式（１）のジカルボン酸からなる混合物がシクロヘキサノン及び／又はシクロヘキサノールの酸化反応液から回収されたコハク酸、グルタル酸、アジピン酸を含むジカルボン酸の混合物であることを特徴とする請求項１〜５のいずれか１項に記載のジオール類の製造方法。
【請求項７】
温度１００℃〜３００℃、圧力１ＭＰａ〜２５ＭＰａの条件下でジカルボン酸の混合物を水素と反応させることを特徴とする請求項１〜６のいずれか１項に記載のジオールの製造方法。
【発明の詳細な説明】
【０００１】
【発明の属する技術的分野】
本発明はコハク酸、グルタル酸、アジピン酸を含むジカルボン酸混合物を原料としてエステル化工程を経ることなく直接水素化して１，４−ブタンジオール、１，５−ペンタンジオール、１，６−ヘキサンジオールを含むジオール混合物を製造する方法に関するものである。ジオール類はポリエステル樹脂、ウレタンフォームやウレタン塗料、接着剤の原料として有用な物質である。
【０００２】
【従来の技術】
従来、コハク酸あるいはマレイン酸を水素化し、１，４−ブタンジオールを製造する方法は数多く報告されている。例えば、最も良く知られている方法として銅系の触媒を用いる方法がある。しかしながら、この方法では、コハク酸を直接還元することができず、カルボン酸を一旦エステルに転換後還元しなければならず、製造工程が長くなる。
【０００３】
一方、コハク酸あるいはマレイン酸を直接還元して１，４−ブタンジオールを製造する方法もいくつか提案されている。その触媒系のみを列記するとルテニウム−鉄酸化物からなる触媒（米国特許４，８２７，００１号）、ルテニウム−錫をＢＥＴ表面積２０００ｍ2／ｇ以上の多孔質炭素に担持した触媒（特開平５−２４６９１５号）、ルテニウム及び錫をチタン及び／又はアルミナで修飾したシリカに担持した触媒（特開平６−１１６１８２号）、ルテニウム及び錫、並びにアルカリ金属化合物またはアルカリ土類金属を担体に担持した触媒（特開平６−２３９７７８号）、ルテニウムと白金及びロジウムから選ばれた少なくとも１種と錫とを担体に担持した触媒（特開平７−１６５６４４号）、ルテニウムと錫を担体に担持してなる触媒を用い、過剰の水素を反応系に流通させ、同伴してくる生成物を系外に除去しながら反応を行う方法（特開平９−１２４９２号）、ルテニウム−錫−白金を担体に担持した触媒（特開平９−５９１９０号）、炭素数５以下のカルボニル化合物が共存した担持成分を含有する溶液を活性炭に含浸して調整したルテニウム−錫−白金を活性炭に担持した触媒（特開平１０−１５３８８号）、あらかじめ硝酸と接触した活性炭を使用することにより金属の担持状態を規定したルテニウム−錫−白金を活性炭に担持した触媒（特開平１０−７１３３２号）が提案されているが、いずれの触媒を用いる方法においても、１．４−ブタンジオール、テトラヒドロフラン、γ−ブチロラクトンの選択率が十分でなく、１，４−ブタンジオールの収率は不満足なものであった。また特開平７−８２１９０にはパラジウムとレニウム化合物からなる触媒を用い、三級アルコールを溶媒として水素化を行う方法が提案されているが、反応速度が未だ不十分であった。
【０００４】
一方、含酸素Ｃ４炭化水素原料としては、ブタンの空気酸化で得られる無水マレイン酸あるいはマレイン酸が工業的に製造されていることから好適ではあるが、シクロヘキサノン及び／又はシクロヘキサノールを酸化してアジピン酸を製造する際に副生するジカルボン酸類に含まれるコハク酸もまた好適な原料である。すなわちこのジカルボン酸を原料として工業的に有用な化合物を得ることができれば、アジピン酸製造に際して発生する廃棄物を減らすことができること、またこの副生物には一般的にコハク酸以外にグルタル酸、アジピン酸が含まれていることから１，４−ブタンジオールのみならず、１，５−ペンタンジオール、１，６−ヘキサンジオールという工業的に有用なジオール類を併産できることが期待されることからも直接水素化の原料として好適である。
【０００５】
米国特許５，６９８，７４９にはパラジウム−銀−レニウムをあらかじめ硝酸酸化処理した活性炭上に担持した触媒を用いてマレイン酸から１，４−ブタンジオールが比較的高収率で得られることが述べられているが、グルタル酸あるいはアジピン酸の水素化還元反応の成績については何も記載されていない。また、特開平１０−２９８１２３にはルテニウム−レニウムを水蒸気賦活法で製造された活性炭に担持し、エーテル系溶媒を用いてジカルボン酸を水素化還元する方法が述べられているが、好ましいジカルボン酸としてはグルタル酸以上の炭素数を持つジカルボン酸と述べられており、コハク酸から１，４−ブタンジオールを得る成績については述べられていない。また、特開平１１−６０５２３号にはあらかじめ酸処理した活性炭にルテニウム−錫−白金を担持した触媒を用いてアジピン酸から１，６−ヘキサンジオールが高収率で得られることが述べられているが、先に述べたように特開平１０−７１３３２号に述べられている同じ触媒を用いたコハク酸の水素化の結果から、上記ジカルボン酸の混合物に含まれるコハク酸から１，４−ブタンジオールを高収率で得ることは困難である。
【０００６】
【発明が解決しようとする課題】
本発明の目的は、シクロヘキサノン及び／又はシクロヘキサノールを酸化してアジピン酸を製造する際に副生するコハク酸、グルタル酸、アジピン酸を含有するジカルボン酸の混合物から直接水素化還元反応により１，４−ブタンジオール、１，５−ペンタンジオール、１，６−ヘキサンジオールを含有するジオール類の混合物を高収率で得る製造方法を提供することである。
【０００７】
【課題を解決するための手段】
上記課題を解決すべく本発明者らが鋭意検討した結果、驚くべきことにあらかじめ水蒸気及び／又は二酸化炭素で処理した炭素質担体にルテニウムと錫及びレニウム、モリブデンから選ばれる少なくとも一つの金属を担持した触媒を用いることにより、コハク酸及びグルタル酸とアジピン酸を含有するジカルボン酸の混合物から１，４−ブタンジオール、１，５−ペンタンジオール、１，６−ヘキサンジオールを収率よく製造し得ることを見出し、本発明を完成したものである。
【０００８】
すなわち本発明は、以下の［１］〜［７］のジオール類の製造方法である。
［１］ コハク酸及び下記式（１）に示すジカルボン酸からなる混合物を触媒と水の存在下、水素と反応させて１，４−ブタンジオール及び下記式（２）のジオールからなる混合物を製造する方法において触媒としてあらかじめ水蒸気及び／又は二酸化炭素で処理した炭素質担体にルテニウムと錫及びレニウム、モリブデンから選ばれる少なくとも一つの金属を担持して調整した触媒を用いることを特徴とするジオール類の製造方法。
ＨＯＯＣ−Ｒ−ＣＯＯＨ （１）
（式中、Ｒは炭素数が３〜２０である飽和の二価の炭化水素基を表す）
ＨＯ−ＣＨ２−Ｒ−ＣＨ２ＯＨ （２）
（式中、Ｒは、式（１）のＲと同じである）
［２］ コハク酸及び式（１）のジカルボン酸からなる混合物がコハク酸、グルタル酸、アジピン酸を含むジカルボン酸の混合物であることを特徴とする［１］に記載のジオール類の製造方法。
［３］ 炭素質担体が活性炭であることを特徴とする［１］または［２］に記載のジオール類の製造方法。
【０００９】
［４］ 該前処理が水蒸気による処理であることを特徴とする［１］〜［３］のいずれかに記載のジオール類の製造方法。
［５］ 炭素質担体に担持した金属がルテニウム−錫−レニウムであることを特徴とする［１］〜［４］のいずれかに記載のジオール類の製造方法。
［６］ コハク酸及び式（１）のジカルボン酸からなる混合物がシクロヘキサノン及び／又はシクロヘキサノールの酸化反応液から回収されたコハク酸、グルタル酸、アジピン酸を含むジカルボン酸の混合物であることを特徴とする［１］〜［５］のいずれかに記載のジオール類の製造方法。
［７］ 温度１００℃〜３００℃、圧力１ＭＰａ〜２５ＭＰａの条件下でジカルボン酸の混合物を水素と反応させることを特徴とする［１］〜［６］のいずれかに記載のジオールの製造方法。
【００１０】
以下、本発明を詳細に説明する。
本発明において１，４−ブタンジオールを含むジオール類の製造に用いられる原料は、コハク酸及び式（１）のジカルボン酸からなる混合物であり、特にコハク酸、グルタル酸、アジピン酸を含有するジカルボン酸の混合物である。このような原料の１例は、シクロヘキサンノン及び／又はシクロヘキサノールを硝酸酸化してアジピン酸を製造する際に副生するジカルボン酸の混合物であり、例えばアジピン酸を晶析分離した母液中に含まれるジカルボン酸の混合物である。本発明ではその母液（水溶液）をそのまま用いても良いし、何らかの夾雑物により触媒の水素還元活性が減じる時には脱触媒、脱水、脱硝酸などの工程を経たものを用いることもできる。
【００１１】
本発明で用いる水素還元触媒は、炭素質担体にルテニウムと錫及びレニウム、モリブデンから選ばれる少なくとも一つの金属を担持させて調整したものである。炭素質担体としては活性炭が好ましいが、カーボンブラック、グラファイトなどを用いることもできる。炭素質担体の表面積に特に制限はないが、水蒸気及び／又は二酸化炭素で処理する前の窒素吸着−ＢＥＴ表面積が６００〜２，０００ｍ２／ｇの表面積を持つものが好ましく用いられる。本発明では炭素質担体はあらかじめ水蒸気及び／又は二酸化炭素で処理で処理する前処理を経てから触媒の調整に用いる。
【００１２】
水蒸気処理は、炭素質担体に水蒸気を流しながら保持すればよい。炭素質担体に対する水蒸気の量は特に制限はないが水蒸気量を水に換算した場合、炭素質担体の体積に対して０．０１〜１０倍の体積／ｈｒが望ましい。処理温度は４００〜１０００℃が好ましい。さらに好ましくは６００〜９５０℃である。処理時間は水蒸気量、処理温度にもよるが数分から数時間である。０．２〜６時間がさらに好ましい。処理圧力は特に制限はないが常圧から数気圧が好ましい。
【００１３】
二酸化炭素処理も水蒸気処理と同様に、二酸化炭素気流下に４００〜１０００℃、さらに好ましくは６００〜９５０℃の温度で数分から数時間炭素質担体を保持することによる。二酸化炭素の量は二酸化炭素の常温、常圧での体積に換算した場合に炭素質担体の体積に対して０．１〜５０倍の体積／ｈｒが望ましい。二酸化炭素は、空気あるいは窒素などの不活性ガス、また水蒸気で希釈して用いても良い。
【００１４】
水蒸気及び／または二酸化炭素処理した炭素質担体にルテニウムと錫及びレニウム、モリブデンから選ばれる少なくとも一つの金属を担持する方法としては浸せき法、イオン交換法、含浸法など担持触媒の調整に一般的に用いられている任意の方法を用いることができる。浸せき法によるときは担持する金属成分の原料化合物を水などの溶媒に溶解して金属化合物の溶液を調整し、この溶液に上記方法で過酸化水素水及び／又はオゾン水溶液で前処理した炭素質担体を浸せきして担体に担持させる。担体に各金属成分を担持させる順序については特に制限はなく、全ての金属を同時に担持しても、各成分を個別に担持してもよい。
【００１５】
触媒調整に用いる金属成分の原料としては、触媒の調整法にもよるが通常は硝酸塩、硫酸塩、塩酸塩などの鉱酸塩、酢酸塩などの有機酸塩、水酸化物、酸化物、有機金属化合物などを用いることができる。
金属成分を担持した炭素質担体は乾燥し、次いで所望により焼成、還元して触媒とする。乾燥は通常２００℃以下の温度で減圧下に保持するか、又は窒素、空気などの乾燥気体を流通させて行う。また焼成は通常１００〜６００℃の温度で窒素、空気などを流通させながら行う。還元は液相還元又は気相還元のいずれで行ってもよい。
【００１６】
通常は水素を還元ガスとして、２００〜５００℃の温度で気相還元する。ルテニウムと錫の担持量は担体に対してそれぞれ金属として０．５〜５０重量％、好ましくは１〜１０重量％である。ルテニウム、錫の比率は金属として元素比でルテニウム：錫比が１：０．１〜１：２が好ましく、さらに好ましくは１：０．２〜１：１である。本発明ではルテニウムと錫に加えてレニウム、モリブデンから選ばれる少なくとも一つの金属を担持するが、この中でも特にレニウムが好ましい。レニウム、モリブデンの担持量は、金属として元素比でルテニウムに対して０．１〜５が好ましく、さらに好ましくは０．２〜２の範囲である。
【００１７】
本発明では上記のルテニウムと錫及びレニウム、モリブデンから選ばれる少なくとも一つの金属を炭素質担体に担持した触媒と水の存在下にコハク酸、グルタル酸、アジピン酸からなるジカルボン酸混合物の水素化還元を行う。反応における水の量はジカルボン酸混合物に対して０．５〜１００重量倍である。さらに好ましくは１〜２０倍である。水素化還元温度においてジカルボン酸の全量が溶解する水量が好ましい。水素化還元の温度は、５０〜４００℃が好ましく、さらに好ましくは１００〜３００℃である。圧力は０．５〜４０ＭＰａ、さらに好ましくは１ＭＰａ〜２５ＭＰａである。
【００１８】
還元反応は連続、回分のいずれで行ってもよい、また反応型式としては液相懸濁反応、固定床流通反応のいずれも用いることができる。
本発明においてジオールとして１，４−ブタンジオール、１，５−ペンタンジオール、１，６−ヘキサンジオールの混合物が得られるが、これらのジオール類必要に応じて通常の精製方法、例えば蒸留分離によって精製することができる。
【００１９】
【発明の実施の形態】
以下、本発明を実施例などを用いて更に詳細に説明する。なお、反応成績のうち、原料の転化率は液体クロマトグラフィーの分析値から算出し、ジオール類の収率はガスクロマトグラフィーの分析値から算出した。また、コハク酸、グルタル酸、アジピン酸の混合物はアジピン酸を晶析分離した母液から脱水、脱硝酸処理して得た。組成は液体クロマトグラフィーの分析によりコハク酸２３重量％、グルタル酸６０重量％、アジピン酸１７重量％であった。
【００２０】
【実施例１】
＜活性炭の水蒸気処理＞
粒状活性炭（粒径１０〜２０メッシュ、窒素吸着−ＢＥＴ表面積１４００ｍ2／ｇ）１０ｇを９００℃に保ち水を１０ｇ／ｈｒの速度で常圧下１時間流し、水蒸気処理を行った。水蒸気処理後、窒素を流しながら常温まで冷却した。
＜Ｒｕ−Ｓｎ−Ｒｅ触媒の調整＞
１００ｍｌのナスフラスコにイオン交換水２．００ｇ、塩化ルテニウム・３水和物０．３９ｇを入れ溶解した。その溶液に塩化錫（ＩＩ価）・２水和物０．２０ｇを加え溶解した。更に七酸化二レニウム０．２２ｇを加え溶解した。この溶液に上記の水蒸気処理した活性炭３．００ｇを加え、室温で１５時間振とうした。エバポレーターを用いて７０℃、２０ｔｏｒｒで水を留去した後、窒素ガス雰囲気下１５０℃、２時間焼成処理し、ついで水素雰囲気下４５０℃で２時間還元処理した。再び窒素ガス雰囲気にし、室温まで冷却した後に０．１％酸素／窒素雰囲気で２時間静置した。
上記方法により５．０重量％ルテニウム−３．５重量％錫−５．６重量％レニウムを活性炭に担持した触媒を調整した。
【００２１】
＜コハク酸、グルタル酸、アジピン酸混合物の水素還元反応＞
容量１００ｍｌのオートクレーブに、水１０ｇ、上記コハク酸、グルタル酸、アジピン酸の混合物１ｇと上記方法で調製した触媒０．３ｇを仕込み、室温下窒素でオートクレーブ内の雰囲気を置換した後、水素を２０ｋｇ／ｃｍ2圧入し、１８０℃まで昇温した。１８０℃に達した時点で水素を圧入し１５０ｋｇ／ｃｍ2とした。この圧力で６時間水素化還元反応を行った。反応終了後、デカンテーションにより触媒を分離し、触媒は精製水で洗浄した。デカンテーションにより分離した反応液と触媒洗浄液を合わせて各ジカルボン酸の転化率とジオールの収率を液体クロマトグラフィーとガスクロマトグラフィーによる分析で求めた。その結果、コハク酸、グルタル酸、アジピン酸の転化率はそれぞれ７８％、８１％、７９％であり、１，４−ブタンジオール、１，５−ペンタンジオール、１，６−ヘキサンジオールの収率は、それぞれ７５％、７８％、７５％であった。
【００２２】
【実施例２】
＜Ｒｕ−Ｓｎ−Ｍｏ触媒の調整＞
実施例１の七酸化二レニウム０．２２ｇに代えて（ＮＨ４）６Ｍｏ７Ｏ２４・４水和物０．０８ｇを用いた以外は実施例１同様にして触媒を調整した。
これにより５．０重量％ルテニウム−３．５重量％錫−１．５重量％モリブデンを活性炭に担持した触媒を調整した。
＜コハク酸、グルタル酸、アジピン酸混合物の水素還元反応＞
触媒として上記で調整したルテニウム−錫−モリブデン／活性炭触媒を用いた以外は実施例１と同様にして水素化反応を行った。その結果、コハク酸、グルタル酸、アジピン酸の転化率はそれぞれ８１％、８０％、７６％であり、１，４−ブタンジオール、１，５−ペンタンジオール、１，６−ヘキサンジオールの収率は、それぞれ７７％、７６％、７３％であった。
【００２３】
【実施例３】
＜活性炭の二酸化炭素処理＞
実施例１で用いたのと同じ粒状活性炭１０ｇを９００℃に保持し、二酸化炭素を１０ｍｌ／分と窒素１０ｍｌ／分の混合ガスを３時間流した。その後、ガスを窒素のみとし常温まで冷却し、二酸化炭素処理した活性炭を得た。
＜触媒の調整＞
実施例１の触媒調整の水蒸気処理した活性炭にかえて上記の二酸化炭素処理した活性炭を用いた以外は実施例１と同様の操作を行った。
【００２４】
＜コハク酸、グルタル酸、アジピン酸混合物の水素還元反応＞
実施例１の触媒に代えて、上記の二酸化炭素処理した活性炭に担持したルテニウム−錫−レニウム触媒を用いて水素化還元反応を行った。その結果、コハク酸、グルタル酸、アジピン酸の転化率はそれぞれ７９％、７８％、７２％であり、１，４−ブタンジオール、１，５−ペンタンジオール、１，６−ヘキサンジオールの収率は、それぞれ７３％、７７％、７０％であった。
【００２５】
【比較例１】
前処理を行っていない活性炭を用いて実施例１の触媒調整と同様にしてルテニウム−錫−レニウム／活性炭触媒を調整した。この触媒を用い、実施例１と同様の手順で上記ジカルボン酸混合物の水素化還元反応を行った。その結果コハク酸、グルタル酸、アジピン酸の転化率はそれぞれ７８％、７５％、６７％であり、１，４−ブタンジオール、１，５−ペンタンジオール、１，６−ヘキサンジオールの収率はそれぞれ２３％、２４％、２１％であった。
【００２６】
【発明の効果】
以上述べたように、本発明のルテニウムと錫及び、レニウム、モリブデンから選ばれる少なくとも一つの金属をあらかじめ水蒸気及び／または二酸化炭素で処理した炭素質担体に担持した触媒を用いることによりコハク酸、グルタル酸、アジピン酸を含むジカルボン酸の混合物から１，４−ブタンジオール、１．５−ペンタンジオール、１，６−ヘキサンジオールを含むジオール混合物を高収率で製造することができるものである。